(57)【要約】【課題】  高精細な表示画質を低下させることなく、白色度が抑えられ、優れた防眩性を付与することができ、各種ディスプレイに使用した際に、蛍光灯などが表示画面上にそのままの形状で写ることがなく、視認性が良好であって、かつ、表面保護フィルムとしても好適な防眩性ハードコートフィルムを提供する。【解決手段】  基材フィルムの少なくとも一方の面に、平均粒子径が０．２〜０．７μｍである第１のシリカ粒子、平均粒子径が３．５〜５．５μｍである第２のシリカ粒子、及び活性エネルギー線硬化型樹脂を少なくとも含有し、前記第１のシリカ粒子と第２のシリカ粒子の含有割合が、（第１のシリカ粒子）：（第２のシリカ粒子）の重量比で、０．５：１〜２．５：１の範囲である樹脂組成物を用いて形成された硬化物からなるハードコート層を有し、かつ透過鮮明度値が１６０〜２５０％であることを特徴とする防眩性ハードコートフィルム。【選択図】  なし。【特許請求の範囲】
【請求項１】
基材フィルムの少なくとも一方の面に、平均粒子径が０．２〜０．７μｍである第１のシリカ粒子、平均粒子径が３．５〜５．５μｍである第２のシリカ粒子、及び活性エネルギー線硬化型樹脂を少なくとも含有し、前記第１のシリカ粒子と第２のシリカ粒子の含有割合が、（第１のシリカ粒子）：（第２のシリカ粒子）の重量比で、０．５：１〜２．５：１の範囲である樹脂組成物を用いて形成された硬化物からなるハードコート層を有し、かつ透過鮮明度値が１６０〜２５０％であることを特徴とする防眩性ハードコートフィルム。
【請求項２】
前記ハードコート層の算術平均粗さ（Ｒａ）が、０．０７〜０．１５μｍであることを特徴とする請求項１に記載の防眩性ハードコートフィルム。
【請求項３】
前記ハードコート層の膜厚が、３〜６μｍである請求項１または２に記載の防眩性ハードコートフィルム。
【発明の詳細な説明】
【技術分野】
【０００１】
本発明は、高精細な表示画質を低下させることなく、白色度が抑えられ、優れた防眩性を付与することができ、各種ディスプレイに使用した際における視認性が良好であり、かつ、表面保護フィルムとしても好適な防眩性ハードコートフィルムに関する。
【背景技術】
【０００２】
ＣＲＴや液晶表示体等のディスプレイにおいては、画面に外部から光が入射し、この光が反射して（グレアーあるいはギラツキ等といわれる）表示画像を見難くすることがある。特に近年、ディスプレイの大型化に伴い、この問題を解決することが、ますます重要な課題となってきている。
【０００３】
このような問題を解決するために、これまで種々のディスプレイに対して、様々な防眩処置がとられている。その一つとして、例えば液晶表示体における偏光板に使用されるハードコートフィルムや各種ディスプレイ保護用ハードコートフィルム等に対し、その表面を粗面化する防眩処理が施されている。
【０００４】
従来、このハードコートフィルムの防眩処理方法として、ハードコート層形成用のハードコート剤にシリカ粒子等のフィラーを混入する方法が知られている。
【０００５】
しかしながら、フィラーとして平均粒子径１〜２.５μｍのシリカ粒子を単体で用いた防眩性ハードコートフィルムにおいては、近年の高精細化された液晶表示体の画質を低下させることなく、優れた防眩性を付与することが困難であった。
【０００６】
そこで、コロイダルシリカ粒子の凝集物をハードコート層に含有させる方法（例えば、特許文献１参照）や、平均粒子径０.５〜５μｍのシリカ粒子と平均粒子径１〜６０ｎｍの微粒子とを組み合わせて、ハードコート層に含有させる方法（例えば、特許文献２参照）等が提案されている。
【０００７】
また、特許文献３には、基材フィルムの少なくとも一方の面に、シリカ粒子を含む活性エネルギー線硬化型樹脂組成物を用いて形成された硬化物からなるハードコート層を有し、かつ前記組成物中のシリカ粒子が、粒子径が０.１〜１μｍと１.５〜５μｍの範囲にそれぞれピークを有する、平均粒子径が４μｍ以下のものであって、該シリカ粒子の含有量が１〜２０重量％である防眩性ハードコートフィルムが記載されている。
【０００８】
特許文献２、３においては、防眩性ハードコートフィルムの防眩性を、ＪＩＳ  Ｋ７１０５に準拠した６０度鏡面光沢度により評価していた。しかし、実際には、この評価の結果が良くても、必ずしも蛍光灯などの写り込みが気にならないほどのレベルには到達していなかった。従って、高品位で大画面のディスプレイ用としては、さらなる視認性の向上を求められていた。
【特許文献１】特開平１０−１８０９５０号公報
【特許文献２】特開２００２−３６４５２号公報
【特許文献３】特開２００６−２１８７９８号公報
【発明の開示】
【発明が解決しようとする課題】
【０００９】
本発明は、このような従来技術の実情に鑑みてなされたものであり、高精細な表示画質を低下させることなく、優れた防眩性を付与することができ、各種ディスプレイに使用した際に、蛍光灯等が表示画面上にそのままの形状で写ることがなく、白色度が抑えられ、視認性が良好であって、かつ、表面保護フィルムとしても好適な防眩性ハードコートフィルムを提供することを課題とする。
【課題を解決するための手段】
【００１０】
本発明者らは、上記課題を解決すべく、活性エネルギー線硬化型樹脂及びシリカ粒子を含有する樹脂組成物を用いて形成されたハードコート層を有する防眩性フィルムについて鋭意研究した。その結果、前記樹脂組成物に用いるシリカ粒子として、特定の平均粒子径を有する２種類のシリカ粒子を用いることにより、高精細な表示画質を低下させることなく、優れた防眩性を付与することができ、各種ディスプレイに使用した際に、蛍光灯等が表示画面上にそのままの形状で写ることがなく、白色度が抑えられ、視認性が良好であって、かつ、表面保護フィルムとしても好適な防眩性ハードコートフィルムを得ることができることを見出し、本発明を完成するに至った。
【００１１】
かくして本発明によれば、下記（１）〜（４）に記載の防眩性ハードコートフィルムが提供される。
（１）基材フィルムの少なくとも一方の面に、平均粒子径が０．２〜０．７μｍである第１のシリカ粒子、平均粒子径が３．５〜５．５μｍである第２のシリカ粒子、及び活性エネルギー線硬化型樹脂を少なくとも含有し、前記第１のシリカ粒子と第２のシリカ粒子の含有割合が、（第１のシリカ粒子）：（第２のシリカ粒子）の重量比で、０．５：１〜２．５：１の範囲である樹脂組成物を用いて形成された硬化物からなるハードコート層を有し、かつ透過鮮明度値が１６０〜２５０％であることを特徴とする防眩性ハードコートフィルム。
【００１２】
（２）前記ハードコート層の算術平均粗さ（Ｒａ）が、０．０７〜０．１５μｍであることを特徴とする（１）に記載の防眩性ハードコートフィルム。
（３）前記ハードコート層の膜厚が、３〜６μｍである（１）又は（２）に記載の防眩性ハードコートフィルム。
【発明の効果】
【００１３】
本発明によれば、高精細な表示画質を低下させることなく、優れた防眩性を付与することができ、各種ディスプレイに使用した際に、蛍光灯等が表示画面上にそのままの形状で写ることがなく、白色度が抑えられ、視認性が良好であって、かつ、表面保護フィルムとしても好適な防眩性ハードコートフィルムが提供される。
【発明を実施するための最良の形態】
【００１４】
以下、本発明を詳細に説明する。
本発明の防眩性ハードコートフィルムは、基材フィルムの少なくとも一方の面に、平均粒子径が０．２〜０．７μｍである第１のシリカ粒子、平均粒子径が３．５〜５．５μｍである第２のシリカ粒子、及び活性エネルギー線硬化型樹脂を少なくとも含有する樹脂組成物を用いて形成された硬化物からなるハードコート層を有し、かつ透過鮮明度値が１６０〜２５０であることを特徴とする。
【００１５】
本発明の防眩性ハードコートフィルムに用いる基材フィルムとしては、特に制限はなく、従来光学用ハードコートフィルムの基材として公知のプラスチックフィルムの中から適宣選択して用いることができる。
【００１６】
このようなプラスチックフィルムとしては、例えば、ポリエチレンテレフタレート、ポリブチレンテレフタレート、ポリエチレンナフタレート等のポリエステルフィルム；ポリエチレンフィルム、ポリプロピレンフィルム、ポリメチルペンテンフィルム、エチレン−酢酸ビニル共重合体フィルム等のポリオレフィンフィルム；セロファン、ジアセチルセルロースフィルム、トリアセチルセルロースフィルム、アセチルセルロースブチレートフィルム等のセルロース系フィルム；ポリ塩化ビニルフィルム；ポリ塩化ビニリデンフィルム；ポリビニルアルコールフィルム；ポリスチレンフィルム；ポリカーボネートフィルム；ポリスルホンフィルム；ポリエーテルエーテルケトンフィルム；ポリエーテルスルホンフィルム；ポリエーテルイミドフィルム、ポリイミドフィルム等のポリイミド系フィルム；フッ素樹脂フィルム；ポリアミドフィルム；アクリル樹脂フィルム；ノルボルネン系樹脂フィルム等のシクロオレフィン樹脂フィルム；等が挙げられる。
【００１７】
これらの基材フィルムは、透明、半透明のいずれであってもよく、また、着色されていてもよいし、無着色のものでもよい。例えば、液晶表示体の保護用として用いる場合には、無色透明のフィルムが好適である。
【００１８】
用いる基材フィルムの厚さは特に制限はなく、状況に応じて適宜選定されるが、通常１５〜３００μｍ、好ましくは３０〜２００μｍの範囲である。
【００１９】
また、用いる基材フィルムとしては、その表面に設けられる層との密着性を向上させる目的で、所望により片面又は両面に、酸化法や凹凸化法等により表面処理が施されたものであってもよい。
【００２０】
前記酸化法としては、コロナ放電処理、クロム酸処理（湿式）、火炎処理、熱風処理、オゾン・紫外線照射処理等が挙げられる。また、凹凸化法としては、例えばサンドブラスト法、溶剤処理法等が挙げられる。
これらの表面処理法は基材フィルムの種類に応じて適宜選ばれるが、一般にはコロナ放電処理法が効果及び操作性等の面から好ましい。
【００２１】
本発明の防眩性ハードコートフィルムは、上記基材フィルムの少なくとも一方の面に、平均粒子径が０．２〜０．７μｍである第１のシリカ粒子、平均粒子径が３．５〜５．５μｍである第２のシリカ粒子、及び活性エネルギー線硬化型樹脂を少なくとも含有する樹脂組成物を用いて形成された硬化物からなるハードコート層を有するものである。
【００２２】
本発明においては、前記樹脂組成物に含有させるシリカ粒子として、平均粒子径が０．２〜０．７μｍである第１のシリカ粒子、平均粒子径が３．５〜５．５μｍである第２のシリカ粒子を用いる。
【００２３】
このような平均粒子径を有する複数種のシリカ粒子を用いることにより、高精細な表示画質を低下させることなく、優れた防眩性を付与することができ、かつ各種ディスプレイに使用した際に視認性が良好となる（後述する透過鮮明度の値を特定の範囲にすることができる）。
【００２４】
このような特定の粒子径分布を有するシリカ粒子を製造する方法としては、ゾルゲル法等により、粒子成長が均一になるように合成条件を設定する方法や、通常の粒子合成後に、分級を行う方法が挙げられる。また、分級の回数を上げることや、条件の最適化を図ることによって、より好ましいシャープな粒子径分布の粒子を得ることができる。
【００２５】
分級については、風力分級、メッシュ分級、沈降速度差を利用する分級、遠心分離を利用する分級等が挙げられるが、所望の粒度分布が得られれば、その方法に制限は無い。最も高効率な分級方法として、風力分級法が挙げられる。
【００２６】
シリカ粒子の平均粒子径は、レーザー回折・散乱法により測定し、求めることができる。
【００２７】
前記第１のシリカ粒子と第２のシリカ粒子の配合割合は、重量比で、（第１のシリカ粒子）：（第２のシリカ粒子）の重量比で、０．５：１〜２．５：１であり、より優れた防眩性を得る上では、０．８：１〜２：１であるのが好ましい。
【００２８】
また、樹脂組成物中におけるシリカ粒子（第１のシリカ粒子と第２のシリカ粒子の合計）の含有量は、固形分重量に基づき、通常１〜２０重量％、好ましくは３〜２０重量％、より好ましくは５〜１５重量％である。シリカ粒子の含有量が１重量％以上であれば、ハードコート層に良好な防眩性を付与する効果を発揮することができ、また２０重量％以下であれば、ハードコート層の耐擦傷性低下を抑制することができる。
【００２９】
本発明においては、用いるシリカ粒子として、前記第１のシリカ粒子及び第２のシリカ粒子に加えて、他の平均粒子径を有するシリカ粒子を混合することもできる。
【００３０】
また本発明で用いるシリカ粒子は、その表面を有機表面処理剤で処理したものであってもよいし、未処理のものであってもよい。前記有機表面処理剤としては、シラン系カップリング剤やシリコーンオイル、シリコーンワックス等を用いることができる。
【００３１】
前記シラン系カップリング剤としては、例えばトリエトキシシラン、ビニルトリス(β−メトキシエトキシ)シラン、γ−メタクリロキシプロピルトリメトキシシラン、γ−グリシドキシプロピルトリメトキシシラン、β−(３,４−エポキシシクロヘキシル)エチルトリメトキシシラン、Ｎ−β−(アミノエチル)−γ−アミノプロピルトリメトキシシラン、Ｎ−β−(アミノエチル)−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン等が挙げられる。これらの中でもγ−アミノプロピルトリエトキシシラン、Ｎ−β−(アミノエチル)−γ−アミノプロピルトリメトキシシラン等のアミノシラン類が好適である。
【００３２】
該シリカ粒子を表面処理剤で処理する方法については特に制限はなく、従来慣用されている方法、例えば水溶液法、有機溶媒法、スプレー方法等、任意の方法が挙げられる。
【００３３】
本発明に用いる活性エネルギー線硬化型樹脂は、化学活性を有する電磁波又は荷電粒子線、すなわち、紫外線又は電子線等を照射することにより、架橋、硬化する重合性化合物である。
【００３４】
このような活性エネルギー線硬化型樹脂としては、例えば活性エネルギー線重合性プレポリマー及び／又は活性エネルギー線重合性モノマーを挙げることができる。
【００３５】
前記活性エネルギー線重合性プレポリマーとしては、ラジカル重合型活性エネルギー線重合性プレポリマー、カチオン重合型活性エネルギー線重合性プレポリマーが挙げられる。
【００３６】
ラジカル重合型の活性エネルギー線重合性プレポリマーとしては、ポリエステルアクリレート系、エポキシアクリレート系、ウレタンアクリレート系、ポリオールアクリレート系等が挙げられる。
【００３７】
ポリエステルアクリレート系プレポリマーとしては、多価カルボン酸と多価アルコールの縮合によって得られる両末端に水酸基を有するポリエステルオリゴマーの水酸基を(メタ)アクリル酸でエステル化することにより、あるいは、多価カルボン酸にアルキレンオキシドを付加して得られるオリゴマーの末端の水酸基を(メタ)アクリル酸でエステル化することにより得られる化合物が挙げられる。ここで、(メタ)アクリル酸は、アクリル酸又はメタクリル酸を意味する（以下にて同じ）。
【００３８】
エポキシアクリレート系プレポリマーとしては、比較的低分子量のビスフェノール型エポキシ樹脂やノボラック型エポキシ樹脂のオキシラン環に、(メタ)アクリル酸を反応しエステル化することにより得られる化合物が挙げられる。
【００３９】
ウレタンアクリレート系プレポリマーとしては、ポリエーテルポリオールやポリエステルポリオールとポリイソシアネートの反応によって得られるポリウレタンオリゴマーを、(メタ)アクリル酸でエステル化することにより得られる化合物が挙げられる。
【００４０】
また、ポリオールアクリレート系プレポリマーとしては、ポリエーテルポリオールの水酸基を(メタ)アクリル酸でエステル化することにより得られる化合物が挙げられる。
これらの活性エネルギー線重合性プレポリマーは一種単独で、あるいは二種以上を組み合わせて用いることができる。
【００４１】
カチオン重合型の活性エネルギー線重合性プレポリマーとしては、ビスフェノール樹脂やノボラック樹脂等の多価フェノール類にエピクロルヒドリン等でエポキシ化した化合物や、直鎖状オレフィン化合物や環状オレフィン化合物を過酸化物等で酸化して得られた化合物等のエポキシ系樹脂が挙げられる。
【００４２】
活性エネルギー線重合性モノマーとしては１,４−ブタンジオールジ(メタ)アクリレート、１,６−ヘキサンジオールジ(メタ)アクリレート、ネオペンチルグリコールジ(メタ)アクリレート、ポリエチレングリコールジ(メタ)アクリレート、ネオペンチルグリコールアジペートジ(メタ)アクリレート、ヒドロキシピバリン酸ネオペンチルグリコールジ(メタ)アクリレート、ジシクロペンタニルジ(メタ)アクリレート、カプロラクトン変性ジシクロペンテニルジ(メタ)アクリレート、エチレンオキシド変性リン酸ジ(メタ)アクリレート、アリル化シクロヘキシルジ(メタ)アクリレート、イソシアヌレートジ(メタ)アクリレート、トリメチロールプロパントリ(メタ)アクリレート、ジペンタエリスリトールトリ(メタ)アクリレート、プロピオン酸変性ジペンタエリスリトールトリ(メタ)アクリレート、ペンタエリスリトールトリ(メタ)アクリレート、プロピレンオキシド変性トリメチロールプロパントリ(メタ)アクリレート、トリス(アクリロキシエチル)イソシアヌレート、プロピオン酸変性ジペンタエリスリトールペンタ(メタ)アクリレート、ジペンタエリスリトールヘキサ(メタ)アクリレート、カプロラクトン変性ジペンタエリスリトールヘキサ(メタ)アクリレート等の多官能アクリレートが挙げられる。ここで、（メタ）アクリレートは、アクリレート又はメタクリレートの意味である。
【００４３】
これらの活性エネルギー線硬化型樹脂は一種単独で、あるいは二種以上を組み合わせて用いることができる。
【００４４】
所望により用いられる光重合開始剤としては、活性エネルギー線重合性のプレポリマーや活性エネルギー線重合性モノマーとして、ラジカル重合型の光重合性プレポリマーや光重合性モノマーを用いる場合には、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２(ヒドロキシ−２−プロピル)ケトン、ベンゾフェノン、ｐ−フェニルベンゾフェノン、４−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミン安息香酸エステル等が挙げられる。
【００４５】
また、カチオン重合型の光重合性プレポリマーを用いる場合には、芳香族スルホニウムイオン、芳香族オキソスルホニウムイオン、芳香族ヨードニウムイオン等のオニウムと、テトラフルオロボレート、ヘキサフルオロホスフェート、ヘキサフルオロアンチモネート、ヘキサフルオロアルセネート等の陰イオンとからなる化合物が挙げられる。
これらは一種単独で、あるいは二種以上を組み合わせて用いることができる。
【００４６】
光重合開始剤の配合量は、前記光重合性プレポリマー及び／又は光重合性モノマー１００重量部に対して、通常０.２〜１０重量部の範囲で選ばれる。
【００４７】
本発明に用いる樹脂組成物には、前記の活性エネルギー線硬化型重合性樹脂、シリカ粒子（第１のシリカ粒子及び第２のシリカ粒子）、並びに所望により用いられる光重合開始剤に加えて、酸化防止剤、紫外線吸収剤、光安定剤、レベリング剤、消泡剤等の、公知の添加剤を添加することができる、これらの添加剤の添加量は、本発明の効果が損なわれない範囲で、適宜設定することができる。
【００４８】
本発明に用いる樹脂組成物は、適当な溶剤中に、前記の活性エネルギー線硬化型重合性樹脂、シリカ粒子（第１のシリカ粒子及び第２のシリカ粒子）、並びに所望により用いられる光重合開始剤や各種添加剤を、それぞれ所定の割合で加え、溶解又は分散させることにより、調製することができる。
【００４９】
用いる溶剤としては、ヘキサン、ヘプタン等の脂肪族炭化水素類；トルエン、キシレン等の芳香族炭化水素；塩化メチレン、塩化エチレン等のハロゲン化炭化水素類；、メタノール、エタノール、プロパノール、ブタノール等のアルコール類；アセトン、メチルエチルケトン、２−ペンタノン、イソホロン、シクロヘキサノン等のケトン類；酢酸エチル、酢酸ブチル等のエステル類；エチルセロソルブ等のセロソルブ類；等が挙げられる。
【００５０】
このようにして調製した樹脂組成物の濃度、粘度は、コーティング可能なものであれば、特に制限されず、状況に応じて適宜選定することができる。
【００５１】
本発明の防眩性ハードコートフィルムは、基材フィルムの少なくとも一方の面に、前記樹脂組成物を用いて形成された硬化物からなるハードコート層を有する。
【００５２】
ハードコート層は、前記基材フィルムの少なくとも一方の面に、上記組成物を塗工することにより、樹脂組成物の塗膜を形成し、次いで、該塗膜を乾燥した後、活性エネルギー線を照射することにより硬化させることにより形成することができる。
【００５３】
前記基材フィルムの少なくとも一方の面に、上記組成物を塗工する方法としては、特に制限されず、従来公知の方法を採用することができる。例えば、バーコート法、ナイフコート法、ロールコート法、ブレードコート法、ダイコート法、グラビアコート法等が挙げられる。
【００５４】
次いで、形成した塗膜を乾燥後、これに活性エネルギー線を照射して該塗膜を硬化させることにより、ハードコート層を形成する。
【００５５】
活性エネルギー線としては、例えば紫外線や電子線等が挙げられる。
紫外線を照射する場合には、超高圧水銀灯、高圧水銀灯、低圧水銀灯、カーボンアーク、キセノンアーク、メタルハライドランプ等が利用できる。照射量は、通常１００〜１０００ｍＪ／ｃｍ２である。
【００５６】
電子線を照射する場合には、コックロフワルトン型、バンデグラフ型、共振変圧型、絶縁コア変圧型、直線型、ダイナミトロン型、高周波型等の各種電子線加速器から放出される電子線等が使用できる。照射量は、通常５０〜１０００ｋｅＶである。これらの活性エネルギー線の中では、特に紫外線が好適である。
なお、電子線を使用する場合は、重合開始剤を添加することなく、硬化膜を得ることができる。
【００５７】
以上のようにして形成されたハードコート層の厚さは、通常０．５〜２０μｍ、好ましくは３〜６μｍである。ハードコート層の厚さがあまりに薄いと、ハードコートフィルムの耐擦傷性が十分に発揮されないおそれがある一方で、あまりに厚いと、６０°鏡面光沢度が高くなるおそれがある。
【００５８】
以上のようにして本発明の防眩性ハードコートフィルムを得ることができる。
得られる本発明の防眩性ハードコートフィルムの透過鮮明度値は１６０〜２５０である。
【００５９】
ここで透過鮮明度値（％）は、暗部と明部の幅が０．１２５ｍｍ、０．２５ｍｍ、０．５ｍｍ、１．０ｍｍ及び２．０ｍｍである５種類の光学くしを用いて測定される透過鮮明度の合計値である。透過鮮明度は、ＪＩＳ  Ｋ７１０５  に規定される透過法による像鮮明度の測定方法に従って求めることができる。試験片への光の入射方向は、このＪＩＳの規定に従って垂直方向とする。そしてこの場合は、上記５種類の光学くしを用いたそれぞれについて透過法による像鮮明度を測定し、それらの合計値をもって、上記の透過鮮明度の合計値とする。
【００６０】
本発明の防眩性ハードコートフィルムにおいては、ハードコート層表面の算術平均粗さ（Ｒａ）は、通常０.０１〜０．５μｍ、好ましくは０．０７〜０．１５μｍである。該Ｒａが上記範囲にあれば、高精細で緻密な凹凸となるので、良好な透過鮮明度が得られる。なお、前記算術平均粗さ（Ｒａ）は、ＪＩＳ  Ｂ  ０６０１−１９９４に準拠して測定した値である。
【００６１】
また、本発明の防眩性ハードコートフィルムは、そのヘイズが２〜２０％であるのが好ましく、３〜１５％であるのがより好ましい。ヘイズ値は、（拡散透過率／全光線透過率）×１００（％）で表される値である。ヘイズ値は、ＪＩＳ  Ｋ  ７１３６に規定されている方法によって求めることができる。
【００６２】
ヘイズ値があまり高くなると、本発明の防眩性ハードコートフィルムを、表示装置、特に液晶表示装置に適用した場合に、液晶表示装置の視野角特性上、その法線から傾斜した方向、特に６０°以上傾斜した方向に出射するコントラストの低い光が正面方向に散乱されて観測されるため、正面から観測した場合のコントラストの低下を招くおそれがある。
【００６３】
本発明の防眩性ハードコートフィルムは優れた防眩性を有する。本発明の防眩性ハードコートフィルムが優れた防眩性を有することは、例えば、３波長蛍光灯下、ハードコート層表面の反射光を目視観察し、反射光の蛍光灯の形状が直線に見えないことで確認することができる。
【００６４】
本発明の防眩性ハードコートフィルムは優れた視認性を有する。例えば、本発明の防眩性ハードコートフィルムのハードコート層の、３波長蛍光に対する透過光を目視観察し、透過光の白色度を観察した結果、従来の高精細な表示画質を有する防眩性ハードコートフィルムよりも白色度の抑えられたものとなった。
【００６５】
本発明の防眩性ハードコートフィルムにおいては、必要により、前記ハードコート層の表面に、反射防止性を付与させる等の目的で反射防止層、例えばシロキサン系被膜、フッ素系被膜等を設けることができる。
【００６６】
この場合、該反射防止層の厚さは、０.０５〜１μｍ程度が適当である。この反射防止層を設けることにより、太陽光、蛍光灯等による反射から生じる画面の映り込みが解消され、また、表面の反射率を抑えることで、全光線透過率が上がり、透明性が向上する。なお、反射防止層の種類によっては、帯電防止性の向上を図ることができる。
【００６７】
本発明の防眩性ハードコートフィルムにおいては、基材フィルムのハードコート層とは反対側の面に、液晶表示体等の被着体に貼着させるための粘着剤層を形成させることができる。この粘着剤層を構成する粘着剤としては、光学用途用のもの、例えばアクリル系粘着剤、ウレタン系粘着剤、シリコーン系粘着剤が好ましく用いられる。この粘着剤層の厚さは、通常５〜１００μｍ、好ましくは１０〜６０μｍの範囲である。
【００６８】
さらに、この粘着剤層の上に、必要に応じて剥離フィルムを設けることができる。この剥離フィルムとしては、例えばグラシン紙、コート紙、ラミネート紙等の紙及び各種プラスチックフィルムに、シリコーン樹脂等の剥離剤を塗付したもの等が挙げられる。この剥離フィルムの厚さについては特に制限はないが、通常２０〜１５０μｍ程度である。
【実施例】
【００６９】
次に、本発明を実施例によりさらに詳細に説明するが、本発明は、これらの例によってなんら限定されるものではない。
なお、シリカ粒子の平均粒子径、防眩性ハードコートフィルムの物性及び性能は、下記の方法に従って評価した。
【００７０】
（１）シリカ粒子の平均粒子径
粒度分布計（ＬＡ−９２０、堀場製作所製）を用いて、以下の条件で測定し、メジアン径を平均粒子径（以下、「粒子径」という。）として読み替えた。
分散溶媒：ＰＧＭ（プロピレングリコールモノメチルエーテル）
バッチ式
相対屈折率設定：１１０Ａ０００１
【００７１】
（２）算術平均表面粗さ（Ｒａ）
ＩＳＯ４２８７に準じて、接触式表面粗さ計（ＳＶ３０００Ｓ４、ミツトヨ社製）を用いて測定した。
（３）全光線透過率
ＪＩＳ  Ｋ  ７３６１−１に準じて、ヘイズメータ（ＮＤＨ−２０００、日本電色社製）を用いて測定した。
（４）ヘイズ
ＪＩＳ  Ｋ  ７１３６に準じて、ヘイズメータ（ＮＤＨ−２０００、日本電色社製）を用いて測定した。
【００７２】
（５）透過鮮明度
ＪＩＳ  Ｋ７１０５に準拠し、ＴＭ式写像性測定器（ＩＣＭ−１Ｔ、スガ試験機社製）を用いて、透過式で測定し、測定値の合計値を透過鮮明度値（％）とした。
（６）膜厚
電子顕微鏡用資料作成装置（ＥＭＵＣ６、ライカマイクロシステム社製）にてハードコートフィルムの断面資料を作成し、デジタルマイクロスコープ（ＶＨＸ−５００、キーエンス社製）にて膜厚を測定した。
【００７３】
（７）防眩性の評価
黒い板の上に、防眩性ハードコート面を上にして置き、３波長蛍光灯下でハードコート層表面の反射光を表面から７０〜８０°の角度で目視観察し、反射光の蛍光灯の形状により防眩性を評価した。蛍光灯が直線に見えない場合を○、蛍光灯が直線に見える場合を×として評価した。
（８）透過検品（視認性の評価）
黒い板の上に、防眩性ハードコート面を上にして置き、３波長蛍光灯下でハードコート層表面の反射光を表面から７０〜８０°の角度で目視観察し、透過光の白さ（白色度）を観察した。白さが軽微で使用上問題とならない場合を○、極端に白く、視認性が低下している場合を×として評価した。
【００７４】
（９）スチールウール硬度の評価
スチールウール＃００００（加重２００ｇ／ｃｍ２（１９．６ｋＮ／ｍ２））を用いて、ハードコート層表面を１００往復擦傷させた後、目視観察した。ハードコート層表面に傷が見られない場合を○、傷が見られる場合を×と評価した。
【００７５】
（実施例１）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＢＳ）、大日精化工業社製、シリカ粒子の含有量１０重量％、シリカ粒子の粒子径４．７μｍ、固形分濃度１００％、光重合開始剤含有）５０重量部、シリカ粒子分散紫外線硬化型樹脂（セイカビームＥＸＦ−０１Ｌ（ＭＢ）、大日精化工業社製、シリカ粒子の含有量１０重量％、シリカ粒子の粒子径０．４μｍ、固形分濃度８５％、光重合開始剤含有）５９重量部、レベリング剤（ＳＨ２８、東レダウシリコーン社製、固形分濃度１００％）０．２重量部を混合し、エチルセロソルブにて希釈し、４０重量％の塗工液を調製した。
【００７６】
この塗工液をマイヤーバー＃１２にて乾燥後の膜厚が５．５μｍになるように、易接着層付ＰＥＴ（ポリエチレンテレフタレート）フィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００７７】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径（表中、粒子径が相対的に小さい方を（小）、相対的に大きい方を（大）とした。以下にて同じ。）、相対的に小さい粒子径を有するシリカ粒子と、相対的に大きい粒子径を有するシリカ粒子の配合比、膜厚（ＨＣ層膜厚）とともに、第１表にまとめて示す。
【００７８】
（実施例２）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＭＢ）、大日精化工業社製、シリカ粒子の含有量１０重量％、シリカ粒子の粒子径４．７μｍ、固形分濃度１００％、光重合開始剤含有）４０重量部、シリカ粒子分散紫外線硬化型樹脂（セイカビームＥＸＦ−０１Ｌ（ＭＢ）、大日精化工業社製、シリカ粒子の含有量１０重量％、シリカ粒子の粒子径０．４μｍ、固形分濃度８５％、光重合開始剤含有）７０重量部、レベリング剤（ＳＨ２８、東レダウシリコーン社製、固形分濃度１００％）０．２重量部を混合し、エチルセルソルブにて希釈し、４０重量％の塗工液を調製した。
【００７９】
この塗工液をマイヤーバー＃１０にて乾燥後の膜厚が４．０μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００８０】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００８１】
（比較例１）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＢＳ）、大日精化工業社製、シリカ粒子の含有量１０重量％、シリカ粒子の粒子径４．７μｍ、固形分濃度１００％、光重合開始剤含有）４０重量部、シリカ粒子分散紫外線硬化型樹脂（セイカビームＥＸＦ−０１Ｌ（ＭＢ）、大日精化工業社製、シリカ粒子の含有量１０重量％、シリカ粒子の粒子径０．４μｍ、固形分濃度８５％、光重合開始剤含有）１４１重量部、レベリング剤（ＳＨ２８、東レダウシリコーン社製、固形分濃度１００％）０．２重量部を混合し、エチルセロソルブにて希釈し、４０重量％の塗工液を調製した。
【００８２】
この塗工液をマイヤーバー＃１０にて乾燥後の膜厚が４．０μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００８３】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００８４】
（比較例２）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＢＳ２）、大日精化工業社製、シリカ粒子の含有量１０重量％、シリカ粒子の粒子径６．９μｍ、固形分濃度１００％、光重合開始剤含有）２０重量部、シリカ粒子分散紫外線硬化型樹脂（セイカビームＥＸＦ−０１Ｌ（ＭＢ）、大日精化工業社製、シリカ粒子の含有量１０重量％、シリカ粒子の粒子径０．４μｍ、固形分濃度８５％、光重合開始剤含有）４７重量部、レベリング剤（ＳＨ２８、東レダウシリコーン社製、固形分濃度１００％）０．２重量部を混合し、エチルセロソルブにて希釈し、４０重量％の塗工液を調製した。
【００８５】
この塗工液をマイヤーバー＃１２にて乾燥後の膜厚が４．８μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００８６】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００８７】
（比較例３）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＢＳ）、大日精化工業社製、シリカ粒子の含有量１０重量％、シリカ粒子の粒子径４．７μｍ、固形分濃度１００％、光重合開始剤含有）５０重量部、シリカ粒子分散液（ＩＰＡ−ＳＴ−ＺＬ、日産化学工業社製、シリカ粒子の含有量（固形分濃度）３０重量％、シリカ粒子の粒子径０．１μｍ）１６．７重量部、レベリング剤（ＳＨ２８、東レダウシリコーン社製、固形分濃度１００％）０．２重量部を混合し、エチルセロソルブにて希釈し、４０重量％の塗工液を調製した。
【００８８】
この塗工液をマイヤーバー＃１０にて乾燥後の膜厚が５．０μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００８９】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００９０】
（比較例４）
シリカ粒子分散紫外線硬化型樹脂（Ｌ−Ｈ−７３Ｃ（ＮＯ）、十条ケミカル社製、固形分濃度７０％、光重合開始剤なし、シリカ粒子の含有量８重量％（粒子径：０．５μｍ／３μｍ＝１：２））１００重量部、紫外線硬化型樹脂（Ｌ−Ｈ−５２Ｘ（ＮＯ）、十条ケミカル社製、固形分濃度８０％、光重合開始剤なし）２０重量部、光重合開始剤（イルガキュア１８４、チバスペシャルティケミカルズ社製、固形分濃度１００％）２重量部、レベリング剤（ＳＨ２８、東レダウシリコーン社製、固形分濃度１００％）０．２重量部を混合し、エチルセロソルブにて希釈し、４０重量％の塗工液を調製した。
【００９１】
この塗工液をマイヤーバー＃１２にて乾燥後の膜厚が５．０μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００９２】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００９３】
（比較例５）
ウレタンアクリレートと多官能モノマーの混合物（ビームセット５７５ＣＢ、荒川化学工業社製、固形分濃度１００％、光重合開始剤含有）１００重量部、シリカ粒子分散紫外線硬化型樹脂（セイカビームＥＸＦ−０１Ｌ（ＢＳ）、大日精化工業社製、シリカ粒子の含有量１０重量％、シリカ粒子の粒子径４．７μｍ、固形分濃度１００％、光重合開始剤含有）５０重量部、シリカゲル（トスパール１２０、ＧＥ東芝シリコーン社製、シリカ粒子の粒子径１．９μｍ）５．０重量部、レベリング剤（ＳＨ２８、東レダウシリコーン社製、固形分濃度１００％）０．２重量部を混合し、エチルセロソルブにて希釈し、４０重量％の塗工液を調製した。
【００９４】
この塗工液をマイヤーバー＃１０にて乾燥後の膜厚が５．０μｍになるように、易接着層付ＰＥＴフィルム（コスモシャイン１８８Ａ４１００、東洋紡績社製、厚み１８８μｍ、片面易接着）の易接着面上に塗布し、７０℃で１分間乾燥後、紫外線を照射（光量２００ｍＪ／ｃｍ２、高圧水銀ランプ）し、防眩性ハードコートフィルムを得た。
【００９５】
得られた防眩性ハードコートフィルムにつき、算術平均表面粗さ（Ｒａ）、全光線透過率、ヘイズ、透過鮮明度値を測定し、さらに、防眩性、透過検品、及びスチールウール硬度を評価した。測定結果及び評価結果を、シリカ粒子の粒子径、相対的に小さい粒子径を有するシリカ粒子と、相対的に大きい粒子径を有するシリカ粒子の配合比、膜厚（ＨＣ層膜厚）とともに、第１表にまとめて示す。
【００９６】
【表１】
2008119867.tif 000002
【００９７】
第１表より、実施例１、２の防眩性ハードコートフィルムは、透過鮮明度が高く、白色度が抑えられており、視認性が良好であって、硬度及び防眩性に優れるものであった。
一方、比較例１、４の防眩性ハードコートフィルムは、防眩性、視認性に劣るものであり、比較例２、５の防眩性ハードコートフィルムは透過鮮明度に劣るものであり、比較例３の防眩性ハードコートフィルムは視認性に劣るものであった。